(57)【要約】【課題】ベース基材の変形を防ぎ、ディスプレイ装置の視認性を高めることのできるディスプレイフィルタを提供する。【解決手段】本発明は、ディスプレイフィルタ２０に関するもので、ディスプレイモジュール１００の前方に配置されるベース基材２５と、ベース基材２５の表面のうち視聴者側の面に積層される光学フィルム２１，２３，２４と、ベース基材２５の表面のうちディスプレイモジュール１００側の面にコーティングされ、ベース基材２５の変形を防ぐハードコーティング層２６とを含む。【選択図】図２
2011008261.tif 000002
【特許請求の範囲】
【請求項１】
ディスプレイモジュールに内蔵されたディスプレイ装置に使用されるディスプレイモニタにおいて、
ディスプレイモジュールの前方に配置されるベース基材と、
前記ベース基材の表面のうち視聴者側の面に積層される光学フィルムと、
前記ベース基材の表面のうちディスプレイモジュール側の面にコーティング形成され、前記ベース基材の変形を防ぐハードコーティング層と、
を含むことを特徴とするディスプレイフィルタ。
【請求項２】
前記ハードコーティング層が、前記ベース基材の表面に静電気の発生を防止する帯電防止物質を含むことを特徴とする請求項１に記載のディスプレイフィルタ。
【請求項３】
前記ハードコーティング層は、その厚さが１μｍ以上、３μｍ以下であることを特徴とする請求項１に記載のディスプレイフィルタ。
【請求項４】
前記ベース基材は、ＰＥＴからなることを特徴とする請求項１に記載のディスプレイフィルタ。
【請求項５】
前記光学フィルムは電磁波遮蔽層を含み、
前記電磁波遮蔽層は、金属薄膜および高屈折率の透明薄膜が複数回積層されてなる導電膜、または金属メッシュパターンが形成された導電性メッシュ層であることを特徴とする請求項３に記載のディスプレイフィルタ。
【請求項６】
前記ハードコーティング層は、アクリル系コーティング層であることを特徴とする請求項１に記載のディスプレイフィルタ。
【発明の詳細な説明】
【技術分野】
【０００１】
本発明は、ディスプレイフィルタに関し、より詳しくは、高温または多湿の環境においても優れた外観品位および画質を提供し、また、耐久性に優れ、帯電防止が可能なディスプレイフィルタに関する。
【背景技術】
【０００２】
現代社会が高度に情報化されていくにつれて、イメージディスプレイ（ｉｍａｇｅ  ｄｉｓｐｌａｙ）関連部品および機器が著しく進歩し、普及している。その中でも、画像を表示するディスプレイ装置は、テレビ装置用、パーソナルコンピュータのモニタ装置用などとして著しく普及しており、また、こうしたディスプレイ装置は、大型化とともに薄型化が進んでいる。
【０００３】
一般的に、プラズマディスプレイパネル（Ｐｌａｓｍａ  Ｄｉｓｐｌａｙ  Ｐａｎｅｌ：ＰＤＰ）装置は、既存のディスプレイ装置を代表するＣＲＴ（ｃａｔｈｏｄｅ  ｒａｙ  ｔｕｂｅ）装置に比べて、大型化および薄型化を同時に満たすことのできる次世代型ディスプレイ装置として脚光を集めている。
【０００４】
こうしたＰＤＰ装置は、ガス放電現象を利用して画像を表示するものであり、表示容量、輝度、明暗比、残像、視野角などの各種表示能力に優れている。そして、ＰＤＰ装置は、他のディスプレイ装置よりも大型化が容易であり、薄型の発光型ディスプレイ装置として、今後、高品質デジタルテレビに最も適した特性を備えているものと評価されている。
【０００５】
ＰＤＰ装置は、電極に印加される直流または交流電圧によって電極間のガスの放電が発生し、それに伴う紫外線の放射によって蛍光体を励起させて発光することとなる。
【０００６】
しかし、ＰＤＰ装置は、その駆動特性上、電磁波および近赤外線の放出量が多く、蛍光体の表面反射が高いだけでなく、封入ガスであるヘリウム（Ｈｅ）やキセノン（Ｘｅ）から放出されるオレンジ光によって色純度が陰極線管装置に比べて劣るという短所がある。また、発生した電磁波および近赤外線は、人体に有害な影響を及ぼし、無線電話機やリモコンなどといった精密機器の誤動作を誘発し得る。
【０００７】
したがって、ＰＤＰ装置からの電磁波および近赤外線の放出を所定値以下に抑制することが要求されている。このため、電磁波および近赤外線を遮蔽すると同時に放射光を減少させ、色純度を向上させる目的で、電磁波遮蔽、近赤外線遮蔽、外光表面反射防止および／または色純度改善などの機能を有するＰＤＰフィルタを採用している。
【０００８】
図１は、従来のＰＤＰフィルタを概略的に示す断面図である。図示するように、従来のＰＤＰフィルタは、反射防止層１１、透明基板１２、電磁波遮蔽層１３、色補正層１４、およびベース基材１５を含む。
【０００９】
反射防止層１１は、外光反射を抑制して視認性を向上させる。透明基板１２は、反射防止層１１と電磁波遮蔽層１３と色補正層１４とベース基材１５とを積層および支持するためのものであって、半強化ガラスまたは透明高分子樹脂を使用することができる。電磁波遮蔽層１３は、ＰＤＰ装置から放出される人体に有害な電磁波（ＥＭＩ）を遮断する。色補正層１４は、赤色（Ｒ）、緑色（Ｇ）および青色（Ｂ）の量を減少させたり調節して、色均衡を変化させたり矯正する。色補正層１４は、近赤外線遮蔽色素を含めて具現することができる。色補正層はベース基材にコーティング形成されていてもよい。この場合、ベース基材１５は、色補正層１４を保持し且つ保護する機能を果たし、たとえばＰＥＴ、ＴＡＣを使用することができる。
【００１０】
ところが、この種の従来のＰＤＰフィルタは、画質をむしろ低下させ得るという問題点を有している。たとえば、ディスプレイ装置が高温および高湿状態に露出されているとき、ベース基材に使用されるＰＥＴ基材の材料の一つであるオリゴマーが表面に溶出する現象が発生して、視認性が低下する。また、高湿条件での露出によって電磁波の遮蔽に使用される金属導電膜が腐食する現象が発生するという問題があった。一方、従来のＰＤＰフィルタでは、静電気の発生により異物が付着することで、視認性が低下するという問題点があった。
【発明の概要】
【発明が解決しようとする課題】
【００１１】
本発明は、前記のような背景から提案されたものであり、本発明の目的は、ディスプレイ装置の視認性を高めることのできるディスプレイフィルタを提供することである。
【００１２】
本発明の他の目的は、高湿条件での露出によってベース基材に形成される光学フィルムの変形を防止することのできるディスプレイフィルタを提供することである。
【００１３】
本発明のさらに他の目的は、ディスプレイ装置において、帯電が起こることによって視認性が低下することを遮断することのできるディスプレイフィルタを提供することである。
【課題を解決するための手段】
【００１４】
前記のような目的を達成するために、本発明の一態様に係るディスプレイフィルタは、ディスプレイモジュールの前方に配置されるベース基材と、ベース基材の表面のうち視聴者側の面に積層される光学フィルムと、ベース基材の表面のうちディスプレイモジュール側の面にコーティングされ、高温または多湿な環境においてベース基材の変形を防ぐハードコーティング層とを含む。
【００１５】
ここで、ハードコーティング層は、その厚さが１μｍ以上、３μｍ以下であることを特徴とする。
【００１６】
また、本発明の付加的な態様に係るディスプレイフィルタは、ハードコーティング層が、ベース基材の表面に静電気の発生を防止する帯電防止物質を含む。
【発明の効果】
【００１７】
本発明に係るディスプレイフィルタは、高温または多湿な環境においてベース基材の変形を防ぐハードコーティング層が形成されることにより、ベース基材を構成している物質のうち低分子量のオリゴマーが基材表面に溶出することを防ぐことができ、オリゴマーの溶出による視認性の低下を防ぐことができるという有用な効果がある。
【００１８】
また、本発明に係るディスプレイフィルタは、ハードコーティング層が形成されることで耐スクラッチ性を満足させるのみならず、ベース基材の水分透過率を下げることにより、水分によってベース基材に形成される光学フィルムの変形を防止することができるという有用な効果がある。
【００１９】
また、本発明に係るディスプレイフィルタは、ハードコーティング層に帯電防止物質が形成されることにより、本発明のディスプレイフィルタを採用したディスプレイ装置において、静電気が起こることによって視認性が低下することを遮断することができるという有用な効果がある。
【図面の簡単な説明】
【００２０】
【図１】従来のＰＤＰフィルタを概略的に示す断面図である。
【図２】本発明の一実施形態に係るディスプレイフィルタが適用されたディスプレイ装置の概略的な構造を示す図である。
【発明を実施するための形態】
【００２１】
以下、添付された図面を参照しながら、前述した態様、そして追加的な態様を記述した好適な実施形態を通じ、本発明を当業者が容易に理解して再現することができるよう、詳細に説明することとする。
【００２２】
図２は、本発明の一実施形態に係るディスプレイフィルタが適用されたディスプレイ装置の概略的な構造を示している。ここで、ディスプレイ装置は、プラズマディスプレイパネル（Ｐｌａｓｍａ  Ｄｉｓｐｌａｙ  Ｐａｎｅｌ：ＰＤＰ）装置である。図２に示すように、プラズマディスプレイパネル（ＰＤＰ）装置に適用された本発明に係るディスプレイフィルタ２０は、ディスプレイモジュール１００の前方に設けられる。
【００２３】
本発明に係るディスプレイフィルタ２０は、透明基板２２と、光学フィルムとしての反射防止層２１、電磁波（ＥＭＩ）遮蔽層２３および近赤外線（ＮＩＲ）遮蔽層２４と、ベース基材２５と、ハードコーティング層２６とを含めて具現することができる。
【００２４】
反射防止層２１は、外光反射を抑制して視認性を向上させる。反射防止層２１は、可視領域において屈折率が１．５以下、好ましくは１．４以下の低いフッ素系透明高分子樹脂やホウ化マグネシウム、シリコン系樹脂や酸化ケイ素の薄膜などを、たとえば１／４波長の光学膜厚によって単一層に形成したものを使用することができる。
【００２５】
また、反射防止層２１は、屈折率の異なる金属酸化物、フッ化物、ケイ化物、ホウ化物、炭化物、窒化物、硫化物などの無機化合物またはシリコン系樹脂やアクリル樹脂、フッ素系樹脂などの有機化合物の薄膜を２層以上に多層積層した構造を有することができる。
【００２６】
透明基板２２は、光学フィルムを積層するためのもので、半強化ガラスまたは透明高分子樹脂を使用することができる。前記高分子樹脂としては、ポリエチレンテレフタレート（ＰｏｌｙＥｔｙｌｅｎｅ  Ｔｅｒｅｐｈｔｈａｌａｔｅ，ＰＥＴ）、アクリル（Ａｃｒｙｌ）、ポリカーボネート（Ｐｏｌｙｃａｂｏｎａｔｅ，ＰＣ）、ウレタンアクリレート（Ｕｒｅｔｈａｎｅ  Ａｃｒｙｌａｔｅ）、ポリエステル（Ｐｏｌｙｅｓｔｅｒ）、エポキシアクリレート（Ｅｐｏｘｙ  Ａｃｒｙｌａｔｅ）、臭素化アクリレート（Ｂｒｏｍｉｎａｔｅ  Ａｃｒｙｌａｔｅ）、ポリ塩化ビニル（ＰｏｌｙＶｉｎｙｌ  Ｃｈｌｏｒｉｄｅ，ＰＶＣ）などがある。
【００２７】
電磁波（ＥＭＩ）遮蔽層２３は、ディスプレイモジュール１００から放出される人体に有害な電磁波（ＥＭＩ）を遮断する。一例として、電磁波（ＥＭＩ）遮蔽層２３は、金属薄膜および高屈折率の透明薄膜を積層してなる多層透明導電膜によって具現することができる。他の例として、電磁波（ＥＭＩ）遮蔽層２３は、金属パターンが形成された導電性メッシュフィルムによって具現することができる。また、近赤外線（ＮＩＲ）遮蔽層２４を別途形成せずに、上記多層透明導電膜のみで近赤外線（ＮＩＲ）および電磁波（ＥＭＩ）を遮蔽する２つの機能を遂行することができる。
【００２８】
近赤外線（ＮＩＲ）遮蔽層２４は、無線電話機やリモコンなどの電子機器の誤動作を引き起こす近赤外線（ＮＩＲ）を遮蔽する。近赤外線吸収物質としては、ニッケル錯体系とジイモニウム系の混合色素、銅イオンおよび亜鉛イオンを含有する化合物色素、シアニン系色素、アントラキノン系色素、スクアリリウム系、アゾメチン系、オキソノール、アゾ系またはベンジリデン系化合物よりなる群から選択される１種以上を使用することができる。近赤外線遮蔽層は、ベース基材にコーティングされたコーティング層で形成されていてもよい。この場合、近赤外線遮蔽層、ベース基材、およびハードコーティング層からなるフィルムは、電磁波遮蔽層に粘着剤（ＰＳＡ）を介して粘着されていてもよい。
【００２９】
ベース基材２５は、ディスプレイモジュール１００の前方に配置され、電磁波（ＥＭＩ）遮蔽層２３および近赤外線（ＮＩＲ）遮蔽層２４を保護する。ベース基材２５は、ポリマー樹脂によって具現されてもよく、好ましくは、ポリエチレンテレフタレート（ＰｏｌｙＥｔｙｌｅｎｅ  Ｔｅｒｅｐｈｔｈａｌａｔｅ，ＰＥＴ）によって具現される。
【００３０】
ハードコーティング層２６は、ベース基材２５の表面のうちディスプレイモジュール側の面にコーティングされ、高温または多湿な環境におけるベース基材２５の変形、たとえばオリゴマーの溶出を防ぐ。ここで、ハードコーティング層のコーティング方法は、ダイコータ、スプレー、スピンコーティング、グラビアなどを使用可能である。
【００３１】
次の表１は、温度６０℃、相対湿度９０％の環境において、ハードコーティング層のないベース基材（Ｉ）およびハードコーティング層のあるベース基材（ＩＩ）を採用したディスプレイ装置のヘイズ値を測定した結果を示している。ディスプレイ装置のヘイズ値の測定結果により、ハードコーティング層２６が、ベース基材２５の変形、たとえばオリゴマーの溶出を防ぐ作用があるのかどうかを確認することができる。
【００３２】
【表１】
2011008261.tif 000003
【００３３】
表１に示すように、ハードコーティング層のあるベース基材（ＩＩ）を採用したディスプレイ装置の視認性が良いことが分かる。これにより、ハードコーティング層２６がベース基材２５のオリゴマーの溶出を防ぐ効果を有することを確認することができる。
【００３４】
ハードコーティング層２６は、一実施形態において、アクリル系物質のハードコーティング層によって具現することができる。ここで、アクリル系物質は、ポリエステルアクリレート、ウレタンアクリレート、エポキシアクリレートなどを含む。ポリアクリル系物質は吸収性能を有するため、ハードコーティング層２６は、水分を吸収して、ベース基材２５の水分透過率を減らすことができる。これにより、導電膜または金属メッシュパターンで形成される電磁波（ＥＭＩ）遮蔽層２３の腐食を防ぐことができる。
【００３５】
次の表２は、温度２５℃、相対湿度６０％の環境において、ハードコーティング層のないベース基材（Ｉ）およびハードコーティング層のあるベース基材（ＩＩ）の含湿率（単位：ｇ／ｍ２）を測定した結果を示している。
【００３６】
【表２】
2011008261.tif 000004
【００３７】
表２に示すように、ハードコーティング層のあるベース基材（ＩＩ）の含湿率が低いことが分かる。これにより、ハードコーティング層によって、ベース基材（ＩＩ）へ浸透する水分の透湿率が低くなることを確認することができる。
【００３８】
次の表３は、温度２５℃、相対湿度６０％の環境において、ハードコーティング層の厚さと含湿率（単位：ｇ／ｍ２）との関係を測定した結果を示している。
【００３９】
【表３】
2011008261.tif 000005
【００４０】
表３に示すように、ハードコーティング層の厚さが１μｍ以上、３μｍ以下のハードコーティング層によって具現されることが好ましい。すなわち、ハードコーティング層の厚さが１μｍ未満の場合、ハードコーティング層によって保護されるベース基材は、高温・高湿条件においてオリゴマーが溶出することを防ぐことができないためである。また、ハードコーティング層の厚さが３μｍを超過する場合には、ハードコーティング層によって保護されるベース基材のオリゴマーの溶出を防ぐことはできるが、含湿率の効果が３μｍの場合よりも劣ることを確認することができる。
【００４１】
他の実施形態において、ハードコーティング層２６は、ベース基材２５の表面に静電気の発生を防止する帯電防止物質を含むことができる。ここで、帯電防止物質は、金属酸化物として、たとえばＳｎＯ２、ＳｂＯ２などを使用することができる。他の例として、帯電防止物質は、電導性高分子によって具現することができる。
【００４２】
本明細書においては、本発明に係るディスプレイフィルタが適用されたディスプレイ装置であり、プラズマディスプレイパネル（ＰＤＰ）装置、および液晶ディスプレイ（ＬＣＤ）装置のみについて言及したが、有機電界発光表示装置（Ｏｒｇａｎｉｃ  Ｌｉｇｈｔ  Ｅｍｉｔｔｉｎｇ  Ｄｉｓｐｌａｙ：ＯＬＣＤ）にも、本発明に係るディスプレイフィルタを適用することができる。
【００４３】
ここまで、本明細書では、本発明の属する技術分野において通常の知識を有する者が本発明を容易に理解して再現できるよう、図面に図示した実施形態を参考に説明したが、これは例示的なものに過ぎない。当該技術分野において通常の知識を有する者であれば、本発明の各実施形態から多様な変形および均等な他の実施形態が可能であるという点が理解できよう。したがって、本発明の真の技術的保護範囲は、添付の特許請求の範囲によってのみ定められるべきである。
【符号の説明】
【００４４】
２０  ディスプレイフィルタ
２１  反射防止層（光学フィルム）
２２  透明基板
２３  電磁波遮蔽層（光学フィルム）
２４  近赤外線遮蔽層（光学フィルム）
２５  ベース基材
２６  ハードコーティング層
１００  ディスプレイモジュール
【図１】
2011008261.tif 000006
【図２】
2011008261.tif 000007